(57)【要約】  本発明の第１の目的は、炭酸塩鉱物を含有する材料を乾式粉砕する方法であり、前記方法は、  ａ）少なくとも１つの粉砕ユニットにおいて前記材料を、（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、分子量が少なくとも４００ｇ／モルに等しい。）の存在下、（ｉｉ）前記粉砕ユニットにおける水の量が、前記粉砕ユニット中の前記材料の乾燥重量の１０％未満であるように、乾式粉砕するステップと、  ｂ）次いでステップａ）に従って粉砕した材料を、少なくとも１つの分級ユニットで分級することができるステップ、  ｃ）ステップａ）および／またはｂ）を、ステップａ）および／またはステップｂ）からの粉砕した材料の全てあるいは一部について繰り返すことができるステップを含むことを特徴とする方法である。本発明の別の目的は、本発明の方法のステップａ）および／またはｂ）および／またはｃ）からの生成物である。本発明の第３の目的は、ステップａ）および／またはｂ）および／またはｃ）からの前記生成物の、密封材、紙、塗料、プラスチックまたはその他農業において使用される配合品を作成するための使用である。【特許請求の範囲】
【請求項１】
炭酸塩鉱石を含有する材料の乾式粉砕方法であって、
ａ）少なくとも１つの粉砕ユニットにおいて前記材料を、
（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、ならびに分子量が少なくとも４００ｇ／モルに等しい。）の存在下、
（ｉｉ）前記粉砕ユニット中の水の量が、前記粉砕ユニット中の前記材料の乾燥重量の１０％未満であるようにして、
乾式粉砕するステップ、
ｂ）次いでステップａ）により粉砕した材料を、少なくとも１つの分級ユニットで分級することができるステップ、
ｃ）ステップａ）および／またはｂ）を、ステップａ）および／またはステップｂ）からの粉砕した材料の全てまたは一部について繰り返すことができるステップ
を含むことを特徴とする前記方法。
【請求項２】
前記ポリマーが、９５００ｇ／モル未満の分子量（Ｍｗ）を有することを特徴とする、請求項１に記載の方法。
【請求項３】
全ての粉砕ユニットにおいて、炭酸塩鉱石を含有する材料の乾燥重量に対して乾燥重量で０．０１から０．５％、好ましくは乾燥重量で０．０３から０．２５％の前記ポリマーを使用することを特徴とする、請求項１または２の一項に記載の方法。
【請求項４】
各粉砕ユニット中で使用されるポリアルキレングリコールポリマーの量が、炭酸塩鉱石を含有する材料の１ｍ２当たり０．１と１ｍｇの間の前記ポリマー、好ましくは炭酸塩鉱石を含有する材料の１ｍ２当たり０．２と０．６ｍｇの間の前記ポリマーであることを特徴とする、請求項１から３の一項に記載の方法。
【請求項５】
粉砕ユニット中の水分含有量が、前記粉砕ユニット中の粉砕する材料の総乾燥重量に対して２重量％未満、好ましくは０．５重量％未満であることを特徴とする、請求項１から４の一項に記載の方法。
【請求項６】
ポリアルキレングリコールポリマーが、４５℃の温度において１６時間曝された場合に、５０ｍｌの水に置かれた前記ポリマー５０ｍｇの７５％超、好ましくは９０％超が蒸発しないことを特徴とする、請求項１から５の一項に記載の方法。
【請求項７】
ポリアルキレングリコールポリマーが、ポリエチレングリコールであることを特徴とする、請求項１から６の一項に記載の方法。
【請求項８】
前記ポリエチレングリコールが、全モノマーの９５％超、好ましくは９８％超の割合のエチレンオキシドポリマーを含有することを特徴とする、請求項７に記載の方法。
【請求項９】
ポリエチレングリコールポリマーが、５００と１０，０００ｇ／モルの間、好ましくは６００と１５００ｇ／モルの間、および非常に好ましくは６００と１０００ｇ／モルの間の分子量を有することを特徴とする、請求項７または８に記載の方法。
【請求項１０】
ポリアルキレングリコールポリマーが、ポリプロピレングリコールであることを特徴とする、請求項１から６の一項に記載の方法。
【請求項１１】
前記ポリプロピレングリコールが、全モノマーの９５％超、好ましくは９８％超の割合のプロピレンオキシドポリマーを含有することを特徴とする、請求項１０に記載の方法。
【請求項１２】
ポリプロピレングリコールが、５００と６０００ｇ／モルの間、好ましくは２０００と３０００ｇ／モルの間の分子量を有することを特徴とする、請求項１０または１１の一項に記載の方法。
【請求項１３】
グリコールポリアルキレンポリマーが、エチレンオキシドとプロピレンオキシドのコポリマーであることを特徴とする、請求項１から６の一項に記載の方法。
【請求項１４】
前記コポリマーが、１：５と５：１の間のエチレンオキシド対プロピレンオキシドモノマーの比を有し、好ましくはこの比が３：２に等しいことを特徴とする、請求項１３に記載の方法。
【請求項１５】
前記コポリマーが、１０００と５０００ｇ／モルの間、好ましくは２０００と３０００ｇ／モルの間の分子量を有することを特徴とする、請求項１３から１４の一項に記載の方法。
【請求項１６】
コポリマーが、全エチレンオキシドとプロピレンオキシドのモノマー単位の少なくとも２０％、好ましくは少なくとも３０％、非常に好ましくは少なくとも４０％に相当する、ポリエチレングリコールおよび／またはポリプロピレングリコールの少なくとも１つのホモポリマーブロックを含有するブロックコポリマーであることを特徴とする、請求項１３から１５の一項に記載の方法。
【請求項１７】
ブロックコポリマーが、ポリエチレングリコールおよび／またはポリプロピレングリコールの３つのホモポリマーブロックを含む３ブロックポリマーであることを特徴とする、請求項１６に記載の方法。
【請求項１８】
３ブロックポリマーが、ポリエチレングリコールのホモポリマーブロックがポリプロピレングリコールの２つのホモポリマーブロックの間に位置する（これら３ブロック単位は、かかる場合ＰＰＧ／ＰＥＧ／ＰＰＧポリマーと呼ばれる。）ことを特徴とする請求項１７に記載の方法。
【請求項１９】
３ブロックポリマーが、ポリプロピレングリコールのホモポリマーブロックがポリエチレングリコールの２つのホモポリマーブロックの間に位置する（これら３ブロック単位は、かかる場合ＰＥＧ／ＰＰＧ／ＰＥＧポリマーと呼ばれる。）ことを特徴とする、請求項１７に記載の方法。
【請求項２０】
ポリアルキレングリコールポリマーの混合物が使用されることを特徴とする、請求項１から１９の一項に記載の方法。
【請求項２１】
前記混合物が、少なくとも２つのポリエチレングリコールポリマー、少なくとも１つのポリプロピレングリコールポリマー、および少なくとも１つのブロックコポリマーを、エチレンオキシド対プロピレンオキシドの比が９０：１０と１０：９０の間において含むことを特徴とする、請求項２０に記載の方法。
【請求項２２】
使用されるポリアルキレングリコールポリマーは、ポリアルキレングリコールではない物質と混合してもよく、前記ポリアルキレングリコールポリマーが、ポリアルキレングリコールポリマーとポリアルキレングリコールではない物質で構成される全重量の少なくとも５０重量％、および好ましくは少なくとも８５重量％、および非常に好ましくは少なくとも９５重量％に相当することを特徴とする、請求項１から２１の一項に記載の方法。
【請求項２３】
ポリアルキレングリコールではない物質が、炭水化物、トリ−イソプロピルアミン、またはこれらの混合物であることを特徴とする、請求項２２に記載の方法。
【請求項２４】
前記ＴＩＰＡが、分子量が６００と１０００ｇ／モルの間であるポリエチレングリコールポリマーと組み合わせて、およびＴＩＰＡ対ポリエチレングリコールポリマーの比が８０：２０において使用されることを特徴とする、請求項２３に記載の方法。
【請求項２５】
前記炭水化物が、スクロース、ソルビトール、またはこれらの混合物であってよいことを特徴とする、請求項２３に記載の方法。
【請求項２６】
炭酸塩鉱石を含有する材料が、前記材料の重量に対して少なくとも８０％、および好ましくは少なくとも９０％の炭酸塩鉱石を含有することを特徴とする、請求項１から２５の一項に記載の方法。
【請求項２７】
炭酸塩鉱石が、天然または合成の生成物であることを特徴とする、請求項１から２６の一項に記載の方法。
【請求項２８】
炭酸塩鉱石が、ドロマイト、炭酸カルシウム、またはこれらの混合物であることを特徴とする、請求項１から２７の一項に記載の方法。
【請求項２９】
炭酸カルシウムが、石灰石、大理石、チョーク、沈降炭酸カルシウムまたはこれらの混合物であり、およびより好ましくは石灰石、大理石、またはこれらの混合物であることを特徴とする、請求項２８に記載の方法。
【請求項３０】
粉砕される材料の非炭酸塩部分が、粘土、非粘土ケイ酸塩、シリカ、またはこれらの混合物からなることができ、この粘土は、好ましくは、ベントナイト、カオリン、焼成粘土、またはこれらの混合物であり、またこの非粘土ケイ酸塩は、タルク、マイカ、またはこれらの混合物であることができることを特徴とする、請求項１から２９の一項に記載の方法。
【請求項３１】
炭酸塩鉱石を含有する材料が、ステップａ）の前に３０ｍ以下、および好ましくは５ｍｍ以下、および非常に好ましくは２ｍｍ以下の直径ｄ９５（Ｍａｌｖｅｒｎ（商標）Ｍａｓｔｅｒｓｉｚｅｒ（商標）Ｓグレイン寸法測定装置２．８型を用いて測定して、粒子の９５重量％が、この値未満の直径を有する。）を有することを特徴とする、請求項１から３０の一項に記載の方法。
【請求項３２】
炭酸塩鉱石を含有する材料が、ステップａ）の前に篩を用いて測定して、０．２と０．７ｍｍの間、および好ましくは０．４と０．５ｍｍの間の中位径を有することを特徴とする、請求項１から３１の一項に記載の方法。
【請求項３３】
連続法であることを特徴とする、請求項１から３２の一項に記載の方法。
【請求項３４】
炭酸塩鉱石を含有する材料に、ステップａ）の前に、および好ましくは本発明の方法の任意のステップａ）の前に加えられることを特徴とする、請求項１から３３の一項に記載の方法。
【請求項３５】
ステップａ）が、少なくとも１つのホイールミル中で行われることを特徴とする、請求項１から３４の一項に記載の方法。
【請求項３６】
ステップａ）が、少なくとも１つのボールミル中で行われることを特徴とする、請求項１から３４の一項に記載の方法。
【請求項３７】
ステップａ）が、少なくとも１つのピンミル中で行われることを特徴とする、請求項１から３４の一項に記載の方法。
【請求項３８】
粉砕ユニットの周囲速度が、５と６０ｍ／ｓの間、好ましくは２０と４０ｍ／ｓの間であることを特徴とする、請求項１から３７の一項に記載の方法。
【請求項３９】
ミルが、ブリネル硬度が５１０と６００の間である粉砕ビーズを含有することを特徴とする、請求項３８に記載の方法。
【請求項４０】
ビーズが、モリブデンまたはクロムを有する鉄系合金などの鉄、磁器および／またはケイ酸塩で作られることを特徴とする、請求項３９に記載の方法。
【請求項４１】
ビーズが、５と５０ｍｍの間、好ましくは１５と２５ｍｍの間の平均径を有することを特徴とする、請求項３９または４０の一項に記載の方法。
【請求項４２】
ビーズが、１／３と３／１の間のアスペクト比を有することを特徴とする、請求項３９から４１の一項に記載の方法。
【請求項４３】
様々な直径の粉砕ビーズの混合物が、中位径の二峰性分布を示すことを特徴とする、請求項３９から４２の一項に記載の方法。
【請求項４４】
粉砕ビーズが、ボールミル中に含有された粉砕される材料に対して、容積比で１．８：１と３．６：１の間であり、および好ましくはこの比率が２．５：１に等しいことを特徴とする、請求項３９から４３の一項に記載の方法。
【請求項４５】
ステップｂ）が行われることを特徴とする、請求項１から４４の一項に記載の方法。
【請求項４６】
任意の後のステップａ）の前に、少なくとも２つの分級ステップが行われ、これら２つのステップのいずれか１つが連続してまたは同時に行われることを特徴とする、請求項１から４５の一項に記載の方法。
【請求項４７】
分級が、サイクロンおよび／またはローター分級器中で行われることを特徴とする、請求項１から４６の一項に記載の方法。
【請求項４８】
この分級ユニットの輸送ガスの上昇流が、３と１５ｍ／ｓの間、および好ましくは８と１２ｍ／ｓの間の速度を有することを特徴とする、請求項１から４７の一項に記載の方法。
【請求項４９】
分級ステップｂ）から得られる材料の一部を、さらなる粉砕のためにステップａ）に再循環することを特徴とする、請求項１から４８の一項に記載の方法。
【請求項５０】
再循環される材料が、０．７と１５０μｍの間の、好ましくは１と４５μｍの間の、非常に好ましくは２と５μｍの間の等価球径を有することを特徴とする、請求項４９に記載の方法。
【請求項５１】
ステップａ）中に、炭酸塩鉱石を含有する材料の新たな量を特徴とする、請求項４９または５０の一項に記載の方法。
【請求項５２】
請求項１から５１の一項に記載の方法によって得られることを特徴とする生成物。
【請求項５３】
密封材、プラスチック、紙、塗料および農業のための用途の分野における、請求項５２に記載の生成物の使用。
【請求項５４】
プラスチックが、硬質または可塑性ＰＶＣ、ポリエチレンプラスチック、ポリプロピレンプラスチック、またはこれらの混合物であることを特徴とする、請求項５３に記載の使用。
【請求項５５】
密封剤が、シリコン、ポリスルフィドおよびこれらの混合物を含むことを特徴とする、請求項５３に記載の使用。
【請求項５６】
湿式粉砕方法において、前記湿式粉砕が分散剤の存在下で場合によっては行われる、請求項５３に記載の使用。
【発明の詳細な説明】
【技術分野】
【０００１】
本発明の第１の目的は、炭酸塩鉱石を含有する材料の乾式粉砕方法であって、前記方法が、
ａ）少なくとも１つの粉砕ユニットにおいて前記材料を、（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、分子量が少なくとも４００ｇ／モルに等しい。）の存在下、（ｉｉ）前記粉砕ユニット中の水の量が、前記粉砕ユニット中の前記材料の乾燥重量の１０％未満であるように、乾式粉砕するステップと、
ｂ）次いでステップａ）により粉砕した材料を、少なくとも１つの分級ユニットで分級することができるステップ、
ｃ）ステップａ）および／またはｂ）を、ステップａ）および／またはステップｂ）からの粉砕した材料の全てまたは一部について繰り返すことができるステップを含むことを特徴とする方法である。
【０００２】
本発明の別の目的は、本発明の方法のステップａ）および／またはｂ）および／またはｃ）からの生成物である。
【０００３】
本発明の第３の目的は、ステップａ）および／またはｂ）および／またはｃ）からの前記生成物の、密封材、紙、塗料、プラスチックまたは農業において使用される配合品を作成するための使用である。
【背景技術】
【０００４】
粉砕方法を促進し、粒径低下プロセスを支援し、粉砕方法の能力と有効性を増加させるために、炭酸塩鉱石を含有する材料の粉砕ステップ中に導入される添加剤が長い間使用されてきた。かかる添加剤は、粉砕助剤（ｇｒｉｎｄｉｎｇ  ａｉｄ  ａｇｅｎｔ）として知られている。
【０００５】
粉砕する材料の乾燥重量に対して１０重量％を超える水含有量で実施される、湿潤環境における炭酸塩鉱石を含有する材料の粉砕に使用することができる粉砕助剤と対照的に、そのような材料を乾式媒体において粉砕するのに使用できる粉砕助剤は、表面の脱着および吸着エネルギーを受け、液体環境において使用できる粉砕剤とは異なる。加えて、いくつかある違いの中で、これら乾式粉砕剤は、湿式粉砕剤が使用されている親水性環境とは対照的に、特に疎水性環境で使用することを意図している。
【０００６】
乾式粉砕は、一般的に粉砕機中で行われ、自己生成粉砕方法に由来し、ここで粒子はお互いがぶつかって粉砕され、または粉砕ビーズなど他の１つまたは複数の物質との付加的衝撃によって粉砕される。かかる粉砕は、例えば、ボールミル、振動ミル、またはホイールミルを使用して起こすこともできる。粉砕の種類に基づき、前記粉砕は、静止状態または乾式回転式の粉砕チャンバーにおいて行うこともできる。乾式粉砕剤は、供給物および／または粉砕チャンバーへ、および／または粉砕方法の間に加えることができる。
【０００７】
乾式粉砕剤およびこれらの役割についての一般的考察は、「Ｆｒｅｉｂｅｒｇｅｒ  Ｆｏｒｓｃｈｕｎｇｓｈｅｆｔｅ」ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、ドイツ（１９７５）発行の、Ｋ．Ｇｒａｉｃｈｅｎ他による「Ｂｅｉｔｒａｇ  ｚｕｒ  Ａｕｆｋｌａｒｕｎｇ  ｄｅｒ  Ｗｉｒｋｕｎｇｓｗｅｉｓｅ  ｖｏｎ  Ｍａｈｌｈｉｌｆｓｍｉｔｔｅｌｎ」において見出すことができる。炭酸カルシウムの乾式粉砕についての別の一般的論文には、Ｆ．Ｗ．Ｔｅｇｅｔｈｏｆｆによる「炭酸カルシウム（Ｃａｌｃｉｕｍ  Ｃａｒｂｏｎａｔｅ）」（Ｂｉｒｋｈａｕｓｅｒ  Ｖｅｒｌａｇ、２００１）がある。
【０００８】
一般的に言えば、乾式粉砕剤は以下の３つに分類できる。
【０００９】
炭酸カルシウムの炭酸塩、より詳細には炭酸カルシウムを含有する材料を粉砕するための乾式粉砕助剤の第１のグループは、蟻酸、酢酸、乳酸、リグニン酸、アジピン酸、または脂肪酸、特にパルミチン酸およびステアリン酸などの弱いブレンステッド酸、またはリグニン硫酸塩などの弱いブレンステッド酸の塩で伝統的に構成される。
【００１０】
この状況において、文献仏国特許第２８６３９１４号は、粉砕した材料が後に再凝集するのを防止し、または粉砕中にダストが形成されるのを防止する目的で、鉱物材料の乾式粉砕中のアジピン酸の使用について記述している。しかし、かかる酸は、例えばＰＶＣケーブルなど、高い電気抵抗が要求される製品中の粉砕した材料の使用が制限される。かかる添加剤は、具体的に粉砕の効率を上昇させるためにも使用される。
【００１１】
これを受けて、文献仏国特許第２２０３６７０号は、例えば脂肪族酢酸塩などの脂肪族エステル形態の乾式粉砕のための分散剤を記述しているが、これはアルカリ性条件の下で容易に鹸化する欠点を有する。
【００１２】
一般的にセメント産業において使用されている、リグニンスルホン酸塩は、褐色の着色をもたらし、最終材料の抵抗性を低下させる欠点を有する。これら２つの欠点は、前記塩の可能性を限定する。
【００１３】
最後に、文献国際公開第９８／２１１５８号は、粉砕した生成物の流動性、粉砕の効率、および本発明による粉砕生成物が使用される最終生成物の流動学的な性質を改良することを目的とし、アンモニウムポリアクリル酸塩を乾式粉砕助剤を使用することによる焼成カオリンの乾式粉砕方法を記述している。
【００１４】
乾式粉砕助剤の第２グループは、弱いブレンステッド塩基で構成され、このグループは、特にアミン塩基を含む。
【００１５】
前記２つのグループを例証して、文献欧州特許第０５１０８９０号が当業者に知られており、この特許は、ほぼ乾式状態の固体粒子材料、より詳細には炭酸塩系の粉砕のための装置、無機材料全体に粉砕助剤を均一に分散させることを目的にして、ならびにかかる材料の磨耗を通して粉砕する方法について記述している。処理剤は、脂肪酸、特にステアリン酸であることができ、これは実施例において使用され、少なくとも１つのアルキル基または置換されたシランを有するアミンまたは四級アンモニウムである。
【００１６】
さらに、かかる添加剤は、乾式粉砕法の間およびその後における粉砕した材料の凝集の形成を最小化する能力に関してよく知られている。
【００１７】
文献英国特許第２１７９２６８号は、炭酸塩を含むことができる材料を、ほぼ乾式状態において粉砕するための方法について記述している。凝集の形成を最小化するために、この方法の間に導入される添加剤は、例えばステアリン酸などの脂肪酸（ステアリン酸もまた例として使用される）および、例えばカチオン性性質の表面剤などの脂肪酸の塩、例えばアミンおよびより詳細にはジアミン（例としてはアルキルプロピレンジアミン）、およびシランを含む。アルキルおよびアルキル−フェニル−エトキシレートも同様に記述されており、特にオクチル−フェノキシポリエトキシエチル−ベンジルエーテルが記述されている。リン酸エステル、マレイン酸無水コポリマーのモノまたはジ−アルカリ金属塩、およびジ−イソブチレンも同様に記述されている。最後に、スホサクシネートも、この文献による方法において使用可能であると述べられている。
【００１８】
上で述べた乾式粉砕助剤の２つのグループに関して、文献仏国特許第２８６３９１４号は、ステアリン酸の重大な欠点、すなわち、２５μｍ未満の直径を有する粉砕粒子を得ることができないことを明らかにしている。
【００１９】
上で述べたエトキシレート、エステル、およびエーテルは、乾式粉砕した材料が意図する後の適用において、泡の形成をもたらすこともあることについて述べることも重要である。さらに、非極性シランは、製紙用途の終わりの段階において、例えば堆積物を残すなどの潜在的な問題発生源であることがよく知られている。最後に、スホサクシネートセットは、乾式粉砕した材料を含有する最終生成物の電気抵抗性を変えることもある。
【００２０】
アミンに関しては、これらが、乾式粉砕した材料が見出される最終製品の電気抵抗を変化させることに加えて、かかる乾式粉砕助剤は、これらが使用される最終用途において鎖綜剤として作用することもあり、特にポリエステルの製造において使用されるコバルト系の化合物に関しては、前記ポリエステルの反応性の制御を困難にすることに留意されてきた。さらに、第一級および第二級アミンは、窒素含有アミンを形成する。
【００２１】
ルイス塩基は、乾式粉砕助剤の第３のグループを構成し、特にアルコールを含有している。かかるアルコールには、特に、エチレングリコール、ジエチレングリコール、トリエチレングリコール、プロピレングリコール、ジプロピレングリコールが含まれる。例えば、文献国際公開第２００２／０８１５７３号および米国特許出願公開第２００３／０１９３９９号は、これら両文献の表１において乾式粉砕助剤としてのジエチレングリコールの使用を記述している。
【００２２】
文献国際公開第２００５／０７１００３号は、それぞれのステップが異なる処理法を使用する、２つの連続した、独立の処理ステップを用いて加えられた層によって、少なくとも部分的に覆われている炭酸カルシウムコアについて記述している。この発明の目的は、改良された分散性とより低い凝集傾向を有する炭酸カルシウム粒子を提供することである。本発明は、一般的に第１および／または第２処理剤を構成する、エチレングリコールがこれに相当する、多価アルコールを指す。手短に言えば、この処理剤は、粉砕方法中に加えることができ、この方法のいかなる態様も記述または開示されていない。
【００２３】
これら添加剤の一部は、最終用途における粉砕した材料の相容性を改良する目的で添加される。
【００２４】
これを受けて、文献国際公開第２００５／０２６２５２号が当業者に知られており、この文献は粒子充填剤を含む表面改質充填剤について記述しており、これはいくつかある代替案の中で特に炭酸カルシウムであり、この負荷の表面は、複数のヒドロキシル基を用いて改変される。かかる充填剤は、ポリマー樹脂中で相容性がなく分散性である。前記充填剤が天然の炭酸カルシウムの場合、この文献は、前記炭酸カルシウムが吸湿性または親水性化学薬品不在の下で乾式粉砕によって改質されることが好ましいことを示している。粉砕助剤は、トリエタノールアミン、ポリプロピレン、エチレングリコールでもよい。
【先行技術文献】
【特許文献】
【００２５】
【特許文献１】仏国特許第２８６３９１４号
【特許文献２】仏国特許第２２０３６７０号
【特許文献３】国際公開第９８／２１１５８号
【特許文献４】欧州特許第０５１０８９０号
【特許文献５】英国特許第２１７９２６８号
【特許文献６】仏国特許第２８６３９１４号
【特許文献７】国際公開第２００２／０８１５７３号
【特許文献８】米国特許出願公開第２００３／０１９３９９号
【特許文献９】国際公開第２００５／０７１００３号
【特許文献１０】国際公開第２００５／０２６２５２号
【非特許文献】
【００２６】
【非特許文献１】Ｆｒｅｉｂｅｒｇｅｒ  Ｆｏｒｓｃｈｕｎｇｓｈｅｆｔｅ」ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、ドイツ（１９７５）、Ｋ．Ｇｒａｉｃｈｅｎ他、「Ｂｅｉｔｒａｇ  ｚｕｒ  Ａｕｆｋｌａｒｕｎｇ  ｄｅｒ  Ｗｉｒｋｕｎｇｓｗｅｉｓｅ  ｖｏｎ  Ｍａｈｌｈｉｌｆｓｍｉｔｔｅｌｎ
【非特許文献２】Ｆ．Ｗ．Ｔｅｇｅｔｈｏｆｆ、「炭酸カルシウム（Ｃａｌｃｉｕｍ  Ｃａｒｂｏｎａｔｅ）」（Ｂｉｒｋｈａｕｓｅｒ  Ｖｅｒｌａｇ、２００１）
【発明の概要】
【発明が解決しようとする課題】
【００２７】
実際には、一般的に３３０ｇ／モル未満の分子量を有するモノ−またはポリ−グリコールである粉砕助剤がしばしば産業的に使用され、これは低コストであることを含めて数多くの利点を有している。
【００２８】
しかし、この種類の粉砕助剤については、炭酸塩鉱物を含有する乾式粉砕した材料から起因する分解生成物、特にＣａＯおよびＣａ（ＯＨ）２（本出願人は、これらが炭酸塩材料の表面に生成されると考えている）が、産業において一般的に使用されるグリコール類と反応して、粉砕生成物に許容できない黄変を生ずることもあることが注記される。この観察は、本願の実施例セクションにおいて確認された。特に、この黄変は、エチレングリコールを使用した場合に観察され、モノ−、ジ−、およびトリエチレングリコール、およびモノプロピレングリコールの場合黄変の程度がかなり大きくなった。
【００２９】
モノグリコールおよびオリゴマーグリコールを使用することを視野に入れた場合、当業者は、乾式粉砕方法により粉砕生成物に黄変を生ずることなく、炭酸塩鉱物を含有する材料の粒子寸法を減少させるという問題に取り組まねばならない。
【００３０】
さらに、上で述べた問題を解決するグリコール溶液を探求する場合、当業者は、従来技術において開示されているグリコール系溶液、および潜在的に他の伝統的な、ただしグリコールを含まない溶液の中で、前記粉砕のために（生産能力に関して、および潜在的に粉砕エネルギーに関して）有効な乾式粉砕助剤を見出さねばならない。
【００３１】
加えて、この溶液は、実質的に粉砕した材料の性質を変化させるような、または前記粉砕した材料を含有する最終製品の性質を変化させ得る粉砕助剤の量を使用してはならない。
【００３２】
最後に、当業者は環境問題についての認識を維持し、任意の産業的単位に加えられる材料に起因する潜在的汚染を最小化することを求める。
【課題を解決するための手段】
【００３３】
これらの懸案に応えて、本出願人は、驚くべきことに上で述べた全ての問題を解決する方法を開発した。
【００３４】
これは、炭酸塩鉱物を含有する材料を乾式粉砕する方法であり、前記方法は、
ａ）少なくとも１つの粉砕ユニットにおいて前記材料を、（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、分子量が少なくとも４００ｇ／モルに等しい。）の存在下、（ｉｉ）前記粉砕ユニットにおける水の量が、前記粉砕ユニット中の前記材料の乾燥重量の１０％未満であるように、乾式粉砕するステップと、
ｂ）次いでステップａ）に従って粉砕した材料を、少なくとも１つの分級ユニットで分級することができるステップ、
ｃ）ステップａ）および／またはｂ）を、ステップａ）および／またはステップｂ）からの粉砕した材料の全てまたは一部について繰り返すこともできるステップを含むことを特徴とする。
【００３５】
本発明の方法のステップａ）によるかかるグリコールアルカリ性ポリマーは、エステル化がほとんどまたは全く生じない重合反応を通して、一般的にはエーテルエポキシド環を形成する２つの炭素原子が、水素原子および／または単純なメチル基だけを含有する、エポキシ系モノマーの重合を通して調製される。
【００３６】
かかるポリアルカリ性グリコールポリマーは、それだけには限定されないが、ゴムのための鋳型除去、繊維のための柔軟剤または精練剤、製紙産業における柔軟剤、および金属産業における耐食剤を含む、様々な産業においてよく知られているが、これらは炭酸塩鉱石を含有する粉砕した材料のための乾式粉砕助剤としては説明されていない。
【００３７】
文献「Ｃｈａｒａｃｔｅｒｉｓａｔｉｏｎ  ｏｆ  ｔｈｅ  ｍｅｃｈａｎｉｃａｌ  ｇｒｉｎｄｉｎｇ  ｏｆ  ｗａｔｅｒ−ｃｏｏｌｅｄ  ｂｌａｓｔ−ｆｕｒｎａｃｅ  ｓｌａｇｓ  ｂｙ  ｍｅａｎｓ  ｏｆ  ｘ−ｒａｙ  ｄｉｆｆｒａｃｔｉｏｎ」、（Ｔｏｈｏｋｕ  Ｄａｉｇｕｋｕ  Ｓｅｎｋｏ  Ｓｅｉｒｅｎ  Ｋｅｎｋｙｕｓｈｏ  Ｉｈｏ（１９８９）、４５（２））の概要に、いくつかある化学薬品中で特に、ポリエチレングリコールに基づく溶鉱炉スラグの粉砕が、粉砕操作の性質が特定されることなく、記述されている。炭酸カルシウムが、スラグ中に見つかった構造物の部分として述べられているが、このことは、全ての溶鉱炉スラグは８５０℃超に加熱され、一般的に酸化カルシウム、または酸化ケイ素、またはケイ酸カルシウムなどの相当する酸化物を含有しているので、当業者を決して支援するものではない。
【００３８】
鉱物系の材料を取り扱った周知の方法およびグリコールポリマーが相対的に高い分子量を有していることを考慮に入れると、文献米国特許出願公開第２００２／０００４５４１号は当業者に知られており、この特許はエチレンオキシド系およびプロピレンオキシド系の表面活性ブロックポリマー、ならびにこれらを調製する方法を記載している。本文献に記載されている特許の目的は、この低分子量のグリコールコポリマーを、水およびスルホサクシネートと結合させることで達成されるので、これもまた、本願の範囲外である。この文献（［００１３］）において、粉砕する材料の性質も、粉砕の性質（乾式または湿式）も、前記粉砕方法の有効性についても示されていないが、かかるブロックポリマーは粉砕助剤として使用することもできることが示されている。
【００３９】
事実、前の文献を考慮に入れると、文献はエチレンオキシドまたはプロピレンオキシドのブロックポリマーの固体形態またはワックスは避けたほうがよいことを教示している。本出願人は、驚くべきことに、本発明の方法は、特許請求の範囲において特定するグリコールポリアルキレンポリマーが、固体状態またはワックス状態で存在しても、同様に作動することを見出した。
【００４０】
最後に、文献米国特許出願公開第２００５／０１０７４９３号は、処理した固体無機微粒子を生成する方法について記述しており、これら粒子の表面は、例えば炭酸塩などの固体無機微粒子で処理され、少なくとも２つの異なる有機添加剤を含有している。ここで第２の添加剤はグリコールポリエチレンとすることもできることが示されているが、分子量については述べられていない。粉砕のステップ（［００１７］）中に行うことができる変化を、水有りまたは水無しで起こすことも可能である。しかし、グリコールによって充足されている粉砕助剤の潜在的機能については述べられていないし、かかる粉砕の有効性についても述べられていないし、これが乾式粉砕であるという事実が記述されてもまた詳細に説明されてもいない。さらに、本発明の目的は、粒子の表面を通して添加剤が均一に分散した凝集材料を得ることであるので、本願によってカバーされる目的とは完全に異なる。
【００４１】
このように、当業者が解決しなければならない問題、すなわち、炭酸塩鉱石を、乾式粉砕方法を通して生成物に過度の黄変をもたらすことなく粉砕し分割しなければならないという問題を取り扱った従来技術の文献はない。
【００４２】
より詳細には、当業者の他の要求事項と組み合わせたこの問題の解決策については、従来技術におけるどの文献にも記述されていないし、これらの可能な組合せ、すなわち、
（生産能力および所要の粉砕エネルギーに関して）有効な粉砕方法、より詳細には、従来技術のグリコール系溶液に比較して、同様に他の慣用のグリコールを含まない溶液と潜在的に比較して、最終製品の性質を変え得る粉砕助剤の量の使用を避け、有効な粉砕を実施するために、ポリエステルの製造中に錯化剤として作用し、結果として反応速度試験を困難にする粉砕助剤の使用を避ける、有効な方法を提供すること、
空気汚染に関する義務を配慮して、揮発性有機化合物（ＶＯＣ）の量を低減する粉砕助剤を提供すること、についても記載されていない。
【００４３】
最後の要件に関しては、約１０−２ｍｍＨｇの低い蒸気圧で、２５０℃以上の沸点を有していても、従来技術において粉砕助剤として使用されるグリコールの大部分は、約４５℃の低い温度で約１６時間にわたり完全に蒸発できることに留意しなければならない。
【００４４】
本出願人は、あるポリグリコールが乾式粉砕助剤として使用される場合、かかる助剤は非炭酸塩材料の粉砕、特にセラミックおよび金属産業の分野における粉砕にも使用されることを強調したい。
【００４５】
当業者が、かかる分野における当業者の技術的問題の解決策を追求する客観的理由を有していなくても、そしてたとえ有していても、当業者はこの技術的問題、または当業者がここで解決しようとしているのと類似の技術的問題を取り扱った文献を見出すことはないと考えられる。
【００４６】
例えば、文献ＪＰ第１０−２４５５８１号は、材料の切断または粉砕に使用された場合、錆および泡形成に対する抵抗性などの改良された性質を有するオイルを得るために、ポリエチレンオキシドおよびポリプロピレンオキシドとカルボン酸とのエステルコポリマーの使用について記載しているがこれは金属製造の単独文脈とは無関係である。同様に、文献ＪＰ１０−２４５８２号は、同じ発明に関係しているが、エーテルについて言及される。
【００４７】
ウェブページｈｔｔｐ：／／ｗｗｗ．ｓｕｒｆａｃｔａｎｔ．ｃｏ．ｋｒ／ｓｕｒｆａｃｔａｎｔｓ／ｐｅｇ．ｈｔｍｌは、金属粉砕にだけ使用されるグリコールに言及している。
【００４８】
文献国際公開第８４／０１３７２号は、Ｓｉ３Ｎ４セラミック材料調製のための方法を記載しており、ここで（ポリエチレングリコールである）製品Ｃａｒｂｏｗａｘ（商標）は、これら材料の乾式粉砕に使用することもできる。
【００４９】
Ｈｕｓｅｍａｎｎ他の文献「Ｅｎｈａｎｃｉｎｇ  ｔｈｅ  ｅｆｆｅｃｔｉｖｅｎｅｓｓ  ｏｆ  ｄｒｙ  ｕｌｔｒａｆｉｎｅ  ｇｒｉｎｄｉｎｇ  ａｎｄ  ｃｌａｓｓｉｆｙｉｎｇ  ｐｒｏｃｅｓｓｅｓ  ｂｙ  ａｄｄｉｔｉｏｎ  ｏｆ  ｓｕｒｆａｃｔａｎｔｓ」（Ａｕｆｂｅｒｅｉｔｕｎｇｓ−Ｔｅｃｈｎｉｋ３５（１９９４）Ｎｒ．８）は、特に超硬度材料の超微細粒子を有効に生産する必要性に関するものである。この著者らは、特に凝集の形成を避けるためにグリコールポリエチレンがＳｉＣに関連する粉砕助剤を構成することを示している。
【００５０】
文献旧チェコスロバキア特許第１８１５６５号の概要は、粉砕能力を向上させ、有機結合剤中の二酸化チタンの分散性を改善することを目的とした、分子量が特定されていないグリコールポリエチレンの添加による二酸化チタンの乾式粉砕に言及している。
【００５１】
最後に、Ｆｕｋｉｍｏｒｉ他の文献「Ｄｒｙ  ｇｒｉｎｄｉｎｇ  ｃｈｉｔｏｓａｎ  ｐｏｗｄｅｒ  ｂｙ  ａ  ｐｌａｎｅｔａｒｙ  ｂａｉｌ  ｍｉｌｌ」（Ａｄｖａｎｃｅｄ  Ｐｏｗｄｅｒ  Ｔｅｃｈｎｏｌ．、Ｖｏｌ．９、Ｎｏ４（１９９８））は、分子量が４，０００ｇ／モルのポリエチレングリコールを用いたキトサン、ポリサッカリドキトサンの乾式粉砕について記載している。
【００５２】
さらに、これら従来技術の文献、またはこれらの組合せは、乾式粉砕法を通して、粉砕生成物に黄変を生ずることなく、炭酸塩鉱物を含有する材料を粉砕する本発明によって解決される問題に関連していない。
【発明を実施するための形態】
【００５３】
上で示したように、本発明の第１の目的は、炭酸塩鉱物を含有する材料の乾式粉砕のための方法から成り、前記方法が、
ａ）少なくとも１つの粉砕ユニットにおいて前記材料を、（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、分子量が少なくとも４００ｇ／モルに等しい。）の存在下、（ｉｉ）前記粉砕ユニットにおける水の量が、前記粉砕ユニット中の前記材料の乾燥重量の１０％未満であるように、乾式粉砕するステップと、
ｂ）次いでステップａ）に従って粉砕した材料を、少なくとも１つの分級ユニットで分級することができるステップ、
ｃ）ステップａ）および／またはｂ）は、ステップａ）および／またはステップｂ）からの粉砕した材料の全てまたは一部について繰り返すことができるステップを含むことを特徴とする。
【００５４】
上で述べたように、本発明の方法のステップａ）によるかかるグリコールアルカリ性ポリマーは、エステル化がほとんどまたは全く生じない重合反応を通して、一般的にエーテルエポキシド環を形成する２つの炭素原子が、水素原子および／または単純なメチル基だけを含有する、エポキシ系モノマーの重合を通して調製される。
【００５５】
１０％未満、好ましくは５％未満、非常に好ましくは２％未満の追加の元素が、ポリマー主鎖の残りを形成し、追加の元素はエチレンオキシド、プロピレンオキシドまたはこれらの混合物ではなく、これは乾式粉砕助剤としてのポリアルキレングリコールポリマーの活性を阻害する汚染物質である。かかる不純物は、例えば、かかるポリマーの合成中に導入され、２原子が少なくとも１つのアルキル基を含有するエーテルエポキシド環を形成するエポキシド系モノマーの組み込みの結果生ずることもある。
【００５６】
本発明の方法において、粉砕ユニット中の水分含有量は、前記粉砕ユニット中で粉砕する材料の総乾燥重量に対して、２重量％未満、好ましくは０．５重量％未満であることが好ましい。この水分含有量は、粉砕ユニット中で粉砕する材料を、キルン中で１２０℃において恒量に達するまで加熱した場合の重量損失を観察することにより決定し、重量損失は初めの材料の初期重量に対する百分率で表され、水分含有量を示す。
【００５７】
本発明の方法のステップａ）中で使用されるグリコールポリアルキレンポリマーに関して、本発明はまた前記ポリマーが９５００ｇ／モル未満の分子量（Ｍｗ）を有することを特徴とする。
【００５８】
本発明において、全ての分子量（Ｍｗ）は、前記ポリマーの分子量の分布を用いて決定した平均分子量に相当する。この分布は、１９９６年６月１４日に導入した指針１１８「ＯＥＣＤ  Ｇｕｉｄｅｌｉｎｅ  ｆｏｒ  Ｔｅｓｔｉｎｇ  ｏｆ  Ｃｈｅｍｉｃａｌｓ：Ｄｅｔｅｒｍｉｎａｔｉｏｎ  ｏｆ  Ｎｕｍｂｅｒ−Ａｖｅｒａｇｅ  Ｍｏｌｅｃｕｌａｒ  Ｗｅｉｇｈｔ  ａｎｄ  ｔｈｅ  Ｍｏｌｅｃｕｌａｒ  Ｗｅｉｇｈｔ  Ｄｉｓｔｒｉｂｕｔｉｏｎ  ｏｆ  Ｐｏｌｙｍｅｒｓ  ｕｓｉｎｇ  Ｇｅｌ  Ｐｅｒｍｅａｔｉｏｎ  Ｃｈｒｏｍａｔｏｇｒａｐｈｙ」を用いて、水中で、ドイツＭａｙｅｎｃｅのＰｏｌｙｍｅｒ  Ｓｔａｎｄａｒｄｓ  Ｓｅｒｖｉｃｅ  ＧｍｂＨから、ＰＳＳ−ｄｐｅｇ４００、ＰＳＳ−ｄｐｅｇ６００、ＰＳＳ−ｄｐｅｇｌｋ、ＰＳＳ−ｄｐｅｇｌ．５ｋ、ＰＳＳ−ｄｐｅｇ２ｋ、ＰＳＳ−ｄｐｅｇ３ｋ、ＰＳＳ−ｄｐｅｇ４ｋ、ＰＳＳ−ｄｐｅｇ６ｋ  ｅｔ  ＰＳＳ−ｄｐｅｇｌＯｋの名称で入手可能な標準ＤＩＮポリエチレングリコールをマスター化学薬品として使用して測定する。
【００５９】
本発明で使用するポリアルキレングリコールポリマーの量に関し、この量は、粒径に関する最終目標に基づき、当業者によって決定されなければならない。しかし、それぞれの粉砕ユニット中の炭酸塩鉱物を含有する材料の乾燥重量に対して、乾燥重量で０．０１から０．５％、好ましくは乾燥重量で０．０３から０．２５％の前記ポリマーを使用することが有利なこともある。
【００６０】
別の変形形態において、本発明の方法は、それぞれの粉砕ユニットで使用されるポリアルキレングリコールポリマーの量を、炭酸塩鉱物を含有する材料の１ｍ２当たり、前記ポリマーが０．１と１ｍｇの間、好ましくは炭酸塩鉱物を含有する材料の１ｍ２当たり、前記ポリマーが０．２と０．６ｍｇの間であるようなやり方で行うこともできる。本出願人が本明細書で言及する炭酸塩鉱物を含有する材料の表面積は、当業者によく知られている技法に基づくＢＥＴ法（ＩＳＯ９２７７）を用いて測定した比表面積である。
【００６１】
加えて、４５℃の温度において１６時間、前記ポリマーの５０ｍｇの７５％超、好ましくは９０％超を５０ｍｌの水に入れて、蒸発させない処理を施すことを特徴とする、ポリアルキレングリコールポリマーを使用することが有益である可能性がある。
【００６２】
第１変形形態において、本発明により使用するポリアルキレングリコールポリマーの第１のカテゴリーは、ポリエチレングリコールポリマーである。第１グループは、エチレンオキシドポリマーの割合が、全モノマーの９５％超、好ましくは９８％超を含有するポリエチレングリコールポリマーからなることを特徴とする。かかる場合、ポリエチレングリコールポリマーは、５００と１０，０００ｇ／モルの間、好ましくは６００と１５００ｇ／モルの間、非常に好ましくは６００と１０００ｇ／モルの間の分子量を有する。
【００６３】
第２変形形態において、本発明により使用されるポリアルキレングリコールポリマーの第２カテゴリーは、ポリプロピレングリコールポリマーである。この第２グループは、プロピレンオキシドポリマーの割合が、全モノマーの９５％超、好ましくは９８％超を含有するポリプロピレングリコールポリマーからなることを特徴とする。かかる場合、ポリプロピレングリコールポリマーは、５００と６０００ｇ／モルの間、好ましくは２０００と３０００ｇ／モルの間の分子量を有する。
【００６４】
第３変形形態において、ポリアルキレングリコールポリマーの第３グループを使用することもでき、エチレンオキシドおよびプロピレンオキシドからなる。これらは、１：５と５：１の間のエチレンオキシド対プロピレンオキシドモノマーの比を有し、この比は好ましくは３：２に等しく、これらは全て１０００と５０００ｇ／モルの間、好ましくは２０００と３０００ｇ／モルの間の分子量を有する。
【００６５】
この第３グループにおいて、ブロックコポリマーは、ポリエチレングリコールおよび／またはポリプロピレングリコールの少なくとも１つのホモポリマーブロックを含有し、これは全てのエチレンオキシドおよびプロピレンオキシドモノマー単位の少なくとも２０％、好ましくは少なくとも３０％、非常に好ましくは少なくとも４０％に相当する。
【００６６】
さらに、これらブロックコポリマーは、３ブロックポリマーであってよい。すなわち、これらはポリエチレングリコールおよび／またはポリプロピレングリコールの３つのホモポリマーブロックを含む。
【００６７】
これら３ブロックポリマー単位は、ポリエチレングリコール（ＰＥＧ）のホモポリマーブロックが、ポリプロピレングリコール（ＰＰＧ）の２つのホモポリマーブロックの間に位置するようにすることもでき、これら３ブロック単位は、かかる場合はＰＰＧ／ＰＥＧ／ＰＰＧポリマーと呼ばれる。
【００６８】
別の変形形態において、これら３ブロックポリマー単位は、ポリプロピレングリコールのホモポリマーブロックがポリエチレングリコールのホモポリマーの２つのブロックの間に位置しており、したがって、これら３ブロック単位は、ＰＥＧ／ＰＰＧ／ＰＥＧポリマーと呼ばれる。
【００６９】
本発明の方法による、ポリアルキレンポリマーのこれら様々な形態は、お互いに混合してポリアルキレングリコールポリマーの混合物を形成することもでき、この混合物は本発明の方法のステップａ）に使用することもできる。混合が起こった場合、かかる混合物は、少なくとも２つのポリエチレングリコールポリマー、少なくとも１つのポリプロピレングリコールポリマー、および少なくとも１つのブロックコポリマーを含むことが好ましい。また具体的に、この混合物が、少なくとも２つのポリエチレングリコールポリマー、少なくとも１つのポリプロピレングリコールポリマー、および少なくとも１つのブロックコポリマーを、エチレンオキシド対プロピレンオキシドの比が、９０：１０と１０：９０の間において含むと有利である。
【００７０】
本発明の方法において使用される様々な形態のポリアルキレングリコールポリマーは、本方法のステップａ）においてポリアルキレングリコールではない物質と混合してもよい。混合する場合は、前記ポリアルキレングリコールポリマーが、ポリアルキレングリコールポリマーとポリアルキレングリコールではない物質とで構成される全重量の少なくとも５０重量％、好ましくは少なくとも８５重量％、非常に好ましくは少なくとも９５重量％を占めることが好ましい。
【００７１】
本発明の特定の一変形形態において、ポリアルキレングリコールではない物質は、炭水化物、トリイソプロピルアミン（ＴＩＰＡ）、またはこれらの混合物である。前記ＴＩＰＡは分子量が６００と１０００ｇ／モルの間で、ＴＩＰＡ対ポリエチレングリコールポリマーの比率が８０：２０であるポリエチレングリコールポリマーと組み合わせて使用すると有利な場合もある。前記炭水化物は、スクロース、ソルビトール、またはこれらの混合物であることもできる。
【００７２】
本発明の方法は特に、炭酸塩鉱物を前記材料の重量に対して少なくとも８０％、好ましくは少なくとも９０％含有する材料のために使用することができる。この炭酸塩鉱物は、天然または合成の生成物であり、特にドロマイト、炭酸カルシウム、またはこれらの混合物であることもできる。
【００７３】
炭酸カルシウムに関して、これは石灰石、大理石、チョーク、沈降炭酸カルシウムまたはこれらの混合物であることもでき、石灰石、大理石およびこれらの混合物であることがより好ましい。
【００７４】
粉砕される材料の非炭酸塩部分は、粘土、非粘土ケイ酸塩、シリカ、またはこれらの混合物で構成することもできる。好ましくは、この粘土は、ベントナイト、カオリン、焼成粘土、またはこれらの混合物であることもでき、またこの非粘土ケイ酸塩は、タルク、マイカ、またはこれらの混合物であることもできる。
【００７５】
別の態様により、本発明の方法はまた炭酸塩鉱石を含有する材料がステップａ）の前に、３０ｍ以下、好ましくは５ｍｍ以下、非常に好ましくは２ｍｍ以下の直径ｄ９５（Ｍａｌｖｅｒｎ（商標）Ｍａｓｔｅｒｓｉｚｅｒ（商標）Ｓグレイン寸法測定装置２．８型を用いて測定して、粒子の９５重量％が、この値未満の直径を有する。）を有することでも特徴付けられる。より詳細には、本発明の方法は、炭酸塩鉱石を含有する材料が、篩を用いて測定してステップａ）の前に０．２と０．７ｍｍの間の、好ましくは０．４と０．５ｍｍの間の中位径を有することにおいても特徴付けられる。
【００７６】
本発明は、連続的方法であることにおいても特徴付けられる。
【００７７】
この方法によれば、ポリエチレングリコールポリマーは、ステップａ）の前に、好ましくは本発明の方法の任意のステップａ）の前に、炭酸塩鉱石を含有する材料に加えることもできる。
【００７８】
ステップａ）中に使用される粉砕ユニットに関し、これらは粉砕ビーズを含んでいる少なくとも１つのホイールミルおよび／または少なくとも１つのボールミルおよび／または少なくとも１つのスプリングミルで構成されることもできる。これら単位に関しては、５および６０ｍ／ｓの間、好ましくは２０と４０ｍ／ｓの間の周速で使用すると有利なこともある。
【００７９】
ボールミルに関して、この中に含まれる粉砕ビーズは、５１０と６００の間のブリネル硬度を有する。好ましくは、これらは、モリブデンまたはクロムを有する鉄系合金などの鉄、磁器および／またはケイ酸塩で作られ、これらは５と５０ｍｍの間、好ましくは１５と２５ｍｍの間の平均ビーズ直径を有する。好ましい一態様において、これら粉砕ビーズは、１／３と３／１の間のアスペクト比（長さ対幅の比率）を有する。一部の事例において、中位径の二峰性分布を有する、様々な直径の粉砕ビーズの混合物を使用することが有利なこともある。
【００８０】
別の好ましい態様において、これら粉砕ビーズは、ボールミル中に含有された粉砕される材料に対して、１．８：１と３．６：１の間、好ましくはこの比率が２．５：１の容積比であることが見出される。
【００８１】
本発明の方法の乾式粉砕のステップａ）は、少なくとも分級ｂ）の１ステップが行われる状況において、その後に１つまたは複数の分級ｂ）を続けることもできる。
【００８２】
その後の任意のステップａ）の前に、少なくとも２つの分級ステップが行われる場合、これら２ステップのどちらか１つを連続してまたは同時に行うこともできる。
【００８３】
この分級は、特にサイクロンおよび／またはローター分級器中で行うこともできる。かかる場合、分級ユニットの輸送ガスの上昇流は、３と１５ｍ／ｓの間、好ましくは８と１２ｍ／ｓの間の速度を有していることが好ましい。
【００８４】
場合によっては、分級ステップｂ）の結果得られた材料の一部を、さらなる粉砕のためにステップａ）に再循環することが有利なこともある。これは、「再循環可能材料」として知られる、本発明の粉砕した材料のために要求される範囲外の球状等価直径を有する分級粒子については特に当てはまる。本発明の再循環可能な粉砕した材料は、０．７と１５０μｍの間、好ましくは１と４５μｍの間、非常に好ましくは２と５μｍの間の等価球径を有している。
【００８５】
再循環可能な粉砕した材料が分級システムの後抽出され、残りの材料がステップａ）中に再添加される場合は、粉砕ユニット中の材料の一定重量を維持する目的で、炭酸塩鉱石を含有する新たな量の材料を、ステップａ）中に加えることが有益なこともある。
【００８６】
また本発明の別の目的は、本発明の粉砕方法によって得られることを特徴とする生成物からなる。
【００８７】
これら生成物はまた、ポリアルキレングリコールポリマーが、当業者によく知られた手順を用いて、ゲル相クロマトグラフィー（ＧＰＣ）または高圧液体クロマトグラフィー（ＨＰＬＣ）に基づく方法によって検出されることを特徴とする。
【００８８】
最後に、本発明の別の目的は、密封材、プラスチック、紙、塗料および農業のための用途の分野において、本発明の方法によって得られる生成物からなる。
【００８９】
前記プラスチックは、硬質または可塑性ＰＶＣ、ポリエチレンプラスチック、ポリプロピレンプラスチック、またはこれらの混合物であることもできる。
【００９０】
前記密封材は、シリコン、ポリスルフィドおよびこれらの混合物を含む。
【００９１】
最後に、本発明の生成物は、後の湿式粉砕方法に提供するための材料として役立つこともでき、この湿式粉砕は、分散剤の存在において行っても行わなくてもよい。
【００９２】
（実施例）
以下の実施例は非限定的であり、本発明のある態様を例示する目的で本明細書に示すものであり、決して本発明の範囲を限定するものではない。
【００９３】
ボールミルを使用する方法の実験手順
実施例１から６において、乾式粉砕は、ＡＬＰＩＮＥ（商標）から販売されているＡｌｐｉｎｅ  Ｔｕｒｂｏｐｌｅｘ（商標）１００ＡＴＰ分級器を備えたＨＯＳＯＫＡＷＡ（商標）から販売されている「Ｈｏｓｏｋａｗａ（商標）Ｂａｉｌ  Ｍｉｌｌ  Ｓ．Ｏ．８０／３２」において連続的に行われる。粉砕チャンバーのアウトプットは、寸法２０×６ｍｍの開口部を備えている。分級器は３００ｍ３／時間に設定し、一方、回転速度および空気速度は、所定の値以下の直径の粉砕した材料（このやり方で粉砕した材料は、再循環可能な粉砕した材料と呼ばれる）が得られるように設定し、直径がこの値を超える残りの粉砕した材料は、ミルの供給物に再添加される。
【００９４】
全ての粉砕は、平均直径２５ｍｍを有するバレル型のＣｙｌｐｅｂ（商標）２５ｍｍの鉄粉砕ビーズ１００ｋｇを用いて行われる。粉砕は、全ての時間に１５ｋｇの粉砕される材料がシステムに存在するように行われる。この様式において、システムを出る再循環可能な粉砕した材料の量に相当する量の新しい材料が、連続的にシステムに供給され、このようなやり方でシステム中に１５ｋｇの材料をキープする。
【００９５】
システムが開始された後、および以下に記録する結果が得られる前、システムは再循環可能な粉砕した材料の量、粉砕能力、および粉砕エネルギーに関して安定した値が得られるまで運転された。
【００９６】
粉砕助剤
ＰＥＧで表示される粉砕助剤は、−ＯＨ基で終わるエチレンオキシドモノマー単位１００％からなるポリマーで構成される。
【００９７】
ＰＰＧで表示される粉砕助剤は、−ＯＨ基で終わるプロピレンオキシドモノマー単位１００％からなるポリマーで構成される。
【００９８】
ＰＯ／ＥＯ／ＰＯで表示される粉砕助剤は、２つのプロピレンオキシドの間に位置するエチレンオキシドブロックを有する３ブロックコポリマーで構成され、Ｐｌｕｒｏｎｉｃ  ＲＰＥ１７４０の名称の下、ＢＡＳＦ社から販売されている。これらコポリマーは、２，８３０ｇ／モルの分子量を有し、ポリマーのうち、エチレンオキシドモノマーが１，１３０ｇ／モルを占め、プロピレンオキシドモノマーが７００ｇ／モルの割合を占める。
【００９９】
ＭＰＧで表示される粉砕助剤は、１，２−プロパンジオールで構成され、ＦＬＵＫＡ（商標）社から入手した。
【０１００】
ＥＧで表示される粉砕助剤は、エチレングリコールで構成され、ＦＬＵＫＡ（商標）社から入手した。
【０１０１】
ＤＥＧで表示される粉砕助剤は、ジエチレングリコールで構成され、ＦＬＵＫＡ（商標）社から入手した。
【０１０２】
測定方法
篩を用いて測定する供給材料を除き、全ての中位径は、ＭＡＬＶＥＲＮ（商標）社から販売されているＭａｓｔｅｒｓｉｚｅｒ（商標）Ｓ装置８型で測定した。値ｄｘは、粒子の割合ｘがこの値より小さな直径を有する粒径に相当する。
【実施例１】
【０１０３】
この実施例は、例えば粉砕方法中の力を受けた場合の大理石の部分的不安定性を例示する。以下の化学方程式が、この分解を表すのに提案される。
ＣａＣＯ３→ＣａＯ＋ＣＯ２
実施例５に相当するイタリア産大理石５０ｇを、直径３０ｍｍの回転ブレードを備えた市販のコーヒー豆粉砕機中で１０分間粉砕した。
【０１０４】
次いで、ブランクの粉砕生成物に、ＡｇＳＯ４１モルとＭｎＳＯ４１モルの無色の溶液５０ｍｌを加えてペーストを作成する。
【０１０５】
ペーストの表面が灰色に変わることが観察され、銀およびマンガンカチオンと、ＣａＣＯ３の分解反応の結果生じた石灰からの水酸化カルシウムのＯＨ−イオンとの間に反応が生じた事実を証明している。
【実施例２】
【０１０６】
この実施例は、粉砕した炭酸塩の分解生成物と選択乾式粉砕助剤の間の反応の結果生ずる黄変について例証する。
【０１０７】
それぞれの試験において、ＣａＯ  ５ｇを表１に示す無色のグリコールに分散し、キルン中で２３℃において５日間貯蔵した。
【０１０８】
【表１】
2009537321.tif 000002
【実施例３】
【０１０９】
この実施例は、乾式粉砕助剤を使用しない方法と比較した本発明の方法における改良された粉砕能力を、オーストラリア産大理石を使用した場合について例証する。
【０１１０】
１から１０ｃｍの中位径を有する大理石は、粉砕の前に、予めハンマーミル中で粉砕した。
【０１１１】
様々な篩に通すことによって分析したミルの供給物中の粒子の粒度分布を表２に示す。
【０１１２】
【表２】
2009537321.tif 000003
【０１１３】
この大理石を、システムの粉砕セクションに、２．５μｍに等しい中位径を有する粉砕材料を得るために、３００ｍ３／時間の空気流速で加えた。
【０１１４】
粉砕助剤を、粉砕する材料に対して粉砕助剤の量が恒量を維持するような方法で粉砕システムに加えた。
【０１１５】
【表３】
2009537321.tif 000004
【０１１６】
表３の結果は、粉砕能力が本発明によって明らかに改良されていることを示している。
【実施例４】
【０１１７】
実施例３の試験Ｄを、かかる結果の再現性を実証するために、２０００ｐｐｍの粉砕助剤を用いて、分級器の回転速度７５００回転／分で４回繰り返した。
【０１１８】
【表４】
2009537321.tif 000005
【実施例５】
【０１１９】
この実施例は、イタリア産大理石について、従来技術において見出された粉砕助剤を使用した粉砕方法と比較した本発明の改良された粉砕能力を示す。
【０１２０】
粉砕の前に、１から１０ｃｍの中位径を有するこの大理石は、ハンマーミル中で予め粉砕した。
【０１２１】
様々な篩に通すことによって分析したミルの供給物中の粒子の粒度分布を表２に示す。
【０１２２】
【表５】
2009537321.tif 000006
【０１２３】
この大理石を、システムの粉砕セクションに２．５μｍに等しい中位径を有する粉砕材料を得るために、３００ｍ３／時間の空気流速で加えた。
【０１２４】
粉砕助剤を、粉砕する材料に対して粉砕助剤の量が恒量を維持するような方法で粉砕システムに加えた。
【０１２５】
【表６】
2009537321.tif 000007
【０１２６】
試験１に相当する混合物は、分子量６００ｇ／モルを有するＰＥＧと分子量４０００ｇ／モルを有するＰＰＧの、ＰＥＧ：ＰＰＧ質量比が１：１に等しい混合物である。
【０１２７】
表６の結果は、粉砕助剤無しの対照に比べて本発明の方法は粉砕能力を改良し、従来技術において見出された粉砕助剤を使用する方法に比べた場合、粉砕能力が等しいかおよび／または改良することが可能であることを明らかに示している。
【実施例６】
【０１２８】
様々な溶剤中の様々な粉砕助剤の揮発度を、４５℃において換気したキルン中で１６時間貯蔵した後に、比較した。
【０１２９】
それぞれの試験において、表示した粉砕助剤５０ｍｇを、キルンに加える前にオープンバッグに加えて溶剤５０ｍＬと混合した。
【０１３０】
揮発性の程度は、１６時間後に各バッグの残存重量を測定し、重量損失の百分率を計算することで決定した。
【０１３１】
【表７】
2009537321.tif 000008
【０１３２】
表７の結果は、従来技術において見出された粉砕助剤は、これらの低い蒸気圧のために、より揮発性であることを示している。
【０１３３】
ピンミルを使用する方法に関する実験手順
実施例７および８において、乾式粉砕は、ＨＯＳＯＫＡＷＡ  ＡＬＰＩＮＥ７（商標）（Ａｕｇｓｂｕｒｇ、ＤＥ）社製のＫｏｌｌｏｐｏｌｅｘ１６０Ｚ実験用ピンミル（１９７０年製、ローター直径１６ｃｍを有し、回転速度が１４，０００回転／分の、４００本のピンを含有する）において連続的に実施する。
【０１３４】
粉砕助剤
ＰＥＧ６０００と表示される粉砕助剤は、９９％超が６０００ｇ／モルに等しい分子量を有するＯＨ基で終わるエチレンオキシドモノマー単位からなるポリマーで構成される。
【０１３５】
ＭＰＧと表示される粉砕助剤は、１，２−プロパンジオールで構成され、ＦＬＵＫＡ（商標）社から入手した。
【０１３６】
ＥＯ／ＰＯ／ＥＰと表示される粉砕助剤は、２つのエチレンオキシドブロックの間に１つのプロピレンオキシドブロックが位置する３ブロックコポリマーで構成され、ＢＡＳＦ社によってＬｕｍｉｔｅｎＰＴの名前で販売されている。
【０１３７】
「フルクトース」（炭水化物）と表示される粉砕助剤は、ＦＬＵＫＡ（商標）社から入手した。
【０１３８】
測定方法
粉砕粒子の寸法は、１００μｍ超の全ての直径に関しては篩を使用して、１００μｍ未満の全ての直径に関してはＭＡＬＶＥＲＮ（商標）社によって販売されているＭａｓｔｅｒｓｉｚｅｒ（商標）Ｓ８型装置を使用して（Ｆｒａｕｎｈｏｆｅｒ、計算法、３＄＄Ｄを用いて）測定した。
【０１３９】
値ｄｘは、粒子の割合ｘがこの値より小さな直径を有する粒径に相当する。
【実施例７】
【０１４０】
この実施例は、チロル南部、メラン、イタリア産大理石を粉砕する本発明の粉砕方法の能力を、従来技術による粉砕助剤を使用した粉砕方法と比較する。
【０１４１】
粉砕の前に、１から１０ｃｍの中位径を有する大理石は、ハンマーミル中で予め粉砕した。
【０１４２】
様々な篩に通すことによって分析したピンミル供給物中の粒子の粒度分布を表８に示す。
【０１４３】
【表８】
2009537321.tif 000009
【０１４４】
次いでこの大理石２．５ｋｇを、これの性質と量を以下の表に示す乾式粉砕助剤と、混合器中で２時間混合した。試験ＲおよびＳに関して、乾式粉砕助剤は、質量比１：１において、フルクトースおよびＰＥＧ６０００の質量で２０％の乾式抽出物を有する水溶液の形態である。
【０１４５】
その後、この混合物は、１５分間にわたってピンミルの粉砕セクションに連続的に加えられ、粉砕されて、中位径１５μｍを有する粉砕した材料が得られる。
【０１４６】
【表９】
2009537321.tif 000010
【０１４７】
表９の結果は、本発明の方法の粉砕助剤２５０ｐｐｍ（粉砕する材料の乾燥重量についての乾燥重量によって計算）を使用する本発明の方法の使用は、従来技術によって見出された粉砕助剤を２倍の量使用した方法に基本的に同等である特性を有する粉砕炭酸カルシウムを得ることを可能にすることを明らかに示す（試験Ｏおよび試験Ｐ）。
【実施例８】
【０１４８】
この実施例は、本発明による方法のドイツ南部ウルム地域産の石灰石の粉砕能力を、従来技術による粉砕助剤を使用した粉砕方法と比較する。
【０１４９】
粉砕の前に、１から１０ｃｍの中位径を有する石灰石は、ハンマーミル中で予め粉砕した。
【０１５０】
様々な篩を通過する粒子によって分析したミル供給物中の粒子の粒度分布を表１０に示す。
【０１５１】
【表１０】
2009537321.tif 000011
【０１５２】
次いでこの石灰石２．５ｋｇを、その性質と量を以下の表に示す乾式粉砕助剤と、混合器中で２時間乾混合した。試験ＴおよびＵに関しては、質量で５０％の乾式抽出物を有する水溶液の形態である。
【０１５３】
その後、この混合物は、５分間にわたってピンミルの粉砕セクションに連続的に加えられ、粉砕されて中位径５μｍを有する粉砕した材料を得る。
【０１５４】
【表１１】
2009537321.tif 000012
【０１５５】
表１１の結果は、本発明の方法が、ｄ５０が従来技術による方法で得られたものに匹敵する生成物をもたらすことを示している。
【０１５６】
磁器製ボールミルを使用する方法のための実験手順
実施例９において、乾式粉砕は、ＨＯＳＯＫＡＷＡ  ＡＬＰＩＮＥ（商標）（Ａｕｇｓｂｕｒｇ、ＤＥ）社によって販売されている、直径１９．５ｃｍおよび高さ２４ｃｍの「Ｈｏｓｏｋａｗａ（商標）１−２５ＬＫ」実験用ボールミル中で、非連続的に行われる。
【０１５７】
粉砕は、ビーズの２１個が直径２８ｍｍ、１０７個が直径１２０ｍｍ、７３個が直径１６ｍｍ、および１６個が直径１２ｍｍを有する磁器製粉砕ビーズ１，９６８ｇを用いて行われる。
【０１５８】
粉砕助剤
ＰＥＧ６０００と表示される粉砕助剤は、９９％超が６０００ｇ／モルに等しい分子量を有するＯＨ基で終わるエチレンオキシドモノマー単位からなるポリマーで構成される。
【０１５９】
ＭＰＧと表示される粉砕助剤は、１，２−プロパンジオールで構成され、ＦＬＵＫＡ（商標）社から入手した。
【０１６０】
測定方法
粉砕粒子の寸法は、粒子を様々な篩を通過させることで測定する。
【実施例９】
【０１６１】
この実施例は、従来技術において見出された粉砕助剤を使用する粉砕方法と比較した、本発明による粉砕方法の北部ノルウェー産大理石を粉砕する能力を例示する。
【０１６２】
大理石について実施したＸＲＤ解析（Ｂｒｕｃｋｅｒ  ＡＸＳによるＤ８アドバンス）は、大理石が４．１６質量％のＨＣｌ−不溶解物（主として石英、マイカ、および様々なシリカ）を含有していることを示している。
【０１６３】
粉砕の前に、１から１０ｃｍの中位径を有する大理石は、ハンマーミル中で予め粉砕した。
【０１６４】
様々な篩を通過する粒子によって分析したミル供給物中の粒子の粒度分布を表１２に示す。
【０１６５】
【表１２】
2009537321.tif 000013
【０１６６】
この大理石８００ｇを、以下の表に示す粉砕助剤の存在下、９０回転／分の速度で２４時間にわたり磁器製ビーズミル中で粉砕した。
【０１６７】
システムに加えられた乾式粉砕助剤は、質量で５０％の乾式抽出物を有する水性懸濁液の形態であった。
【０１６８】
粉砕に続いて、粉砕した大理石は磁器製ビーズから、間隔が１ｃｍ開いた篩を用いて分級した。次いで粉砕した材料は、篩を用いて分級した。
【０１６９】
【表１３】
2009537321.tif 000014
【０１７０】
表１３の結果は、本発明の方法がより細かな生成物をもたらし、したがって従来技術よりもより効果的な粉砕方法を構成することを示している。
【手続補正書】
【提出日】平成21年1月23日(2009.1.23)
【手続補正１】
【補正対象書類名】明細書
【補正対象項目名】００４６
【補正方法】変更
【補正の内容】
【００４６】
例えば、文献ＪＰ第１０−２４５５８１号は、材料の切断または粉砕に使用された場合、錆および泡形成に対する抵抗性などの改良された性質を有するオイルを得るために、ポリエチレンオキシドおよびポリプロピレンオキシドとカルボン酸とのエステルコポリマーの使用について記載しているがこれは金属製造の単独文脈とは無関係である。同様に、文献ＪＰ１０−２４５５８２号は、同じ発明に関係しているが、エーテルについて言及される。
【手続補正２】
【補正対象書類名】明細書
【補正対象項目名】００７５
【補正方法】変更
【補正の内容】
【００７５】
別の態様により、本発明の方法はまた炭酸塩鉱石を含有する材料がステップａ）の前に、３０ｍ以下、好ましくは５ｍｍ以下、非常に好ましくは２ｍｍ以下の直径ｄ９５（Ｍａｌｖｅｒｎ（商標）Ｍａｓｔｅｒｓｉｚｅｒ（商標）Ｓグレイン寸法測定装置２．１８型を用いて測定して、粒子の９５重量％が、この値未満の直径を有する。）を有することでも特徴付けられる。より詳細には、本発明の方法は、炭酸塩鉱石を含有する材料が、篩を用いて測定してステップａ）の前に０．２と０．７ｍｍの間の、好ましくは０．４と０．５ｍｍの間の中位径を有することにおいても特徴付けられる。
【手続補正３】
【補正対象書類名】明細書
【補正対象項目名】０１０２
【補正方法】変更
【補正の内容】
【０１０２】
測定方法
篩を用いて測定する供給材料を除き、全ての中位径は、ＭＡＬＶＥＲＮ（商標）社から販売されているＭａｓｔｅｒｓｉｚｅｒ（商標）Ｓ装置２．１８型で測定した。値ｄｘは、粒子の割合ｘがこの値より小さな直径を有する粒径に相当する。
【手続補正４】
【補正対象書類名】明細書
【補正対象項目名】０１３８
【補正方法】変更
【補正の内容】
【０１３８】
測定方法
粉砕粒子の寸法は、１００μｍ超の全ての直径に関しては篩を使用して、１００μｍ未満の全ての直径に関してはＭＡＬＶＥＲＮ（商標）社によって販売されているＭａｓｔｅｒｓｉｚｅｒ（商標）Ｓ２．１８型装置を使用して（Ｆｒａｕｎｈｏｆｅｒ、計算法、３＄＄Ｄを用いて）測定した。
【手続補正５】
【補正対象書類名】特許請求の範囲
【補正対象項目名】全文
【補正方法】変更
【補正の内容】
【特許請求の範囲】
【請求項１】
炭酸塩鉱石を含有する材料の乾式粉砕方法であって、
ａ）少なくとも１つの粉砕ユニットにおいて前記材料を、
（ｉ）少なくとも１つのポリアルキレングリコールポリマー（前記ポリマーの主鎖を形成するモノマー単位の少なくとも９０％、好ましくは少なくとも９５％、非常に好ましくは少なくとも９８％が、エチレンオキシド、プロピレンオキシドまたはこれらの混合物で構成され、ならびに分子量が少なくとも４００ｇ／モルに等しい。）の存在下、
（ｉｉ）前記粉砕ユニット中の水の量が、前記粉砕ユニット中の前記材料の乾燥重量の１０％未満であるようにして、
乾式粉砕するステップ、
ｂ）次いでステップａ）により粉砕した材料を、少なくとも１つの分級ユニットで分級することができるステップ、
ｃ）ステップａ）および／またはｂ）を、ステップａ）および／またはステップｂ）からの粉砕した材料の全てまたは一部について繰り返すことができるステップ
を含むことを特徴とする前記方法。
【請求項２】
前記ポリマーが、９５００ｇ／モル未満の分子量（Ｍｗ）を有することを特徴とする、請求項１に記載の方法。
【請求項３】
全ての粉砕ユニットにおいて、炭酸塩鉱石を含有する材料の乾燥重量に対して乾燥重量で０．０１から０．５％、好ましくは乾燥重量で０．０３から０．２５％の前記ポリマーを使用することを特徴とする、請求項１または２の一項に記載の方法。
【請求項４】
各粉砕ユニット中で使用されるポリアルキレングリコールポリマーの量が、炭酸塩鉱石を含有する材料の１ｍ２当たり０．１と１ｍｇの間の前記ポリマー、好ましくは炭酸塩鉱石を含有する材料の１ｍ２当たり０．２と０．６ｍｇの間の前記ポリマーであることを特徴とする、請求項１から３の一項に記載の方法。
【請求項５】
粉砕ユニット中の水分含有量が、前記粉砕ユニット中の粉砕する材料の総乾燥重量に対して２重量％未満、好ましくは０．５重量％未満であることを特徴とする、請求項１から４の一項に記載の方法。
【請求項６】
ポリアルキレングリコールポリマーが、４５℃の温度において１６時間曝された場合に、５０ｍｌの水に置かれた前記ポリマー５０ｍｇの７５％超、好ましくは９０％超が蒸発しないことを特徴とする、請求項１から５の一項に記載の方法。
【請求項７】
ポリアルキレングリコールポリマーが、ポリエチレングリコールであることを特徴とする、請求項１から６の一項に記載の方法。
【請求項８】
前記ポリエチレングリコールが、全モノマーの９５％超、好ましくは９８％超の割合のエチレンオキシドポリマーを含有することを特徴とする、請求項７に記載の方法。
【請求項９】
ポリエチレングリコールポリマーが、５００と１０，０００ｇ／モルの間、好ましくは６００と１５００ｇ／モルの間、および非常に好ましくは６００と１０００ｇ／モルの間の分子量を有することを特徴とする、請求項７または８に記載の方法。
【請求項１０】
ポリアルキレングリコールポリマーが、ポリプロピレングリコールであることを特徴とする、請求項１から６の一項に記載の方法。
【請求項１１】
前記ポリプロピレングリコールが、全モノマーの９５％超、好ましくは９８％超の割合のプロピレンオキシドポリマーを含有することを特徴とする、請求項１０に記載の方法。
【請求項１２】
ポリプロピレングリコールが、５００と６０００ｇ／モルの間、好ましくは２０００と３０００ｇ／モルの間の分子量を有することを特徴とする、請求項１０または１１の一項に記載の方法。
【請求項１３】
グリコールポリアルキレンポリマーが、エチレンオキシドとプロピレンオキシドのコポリマーであることを特徴とする、請求項１から６の一項に記載の方法。
【請求項１４】
前記コポリマーが、１：５と５：１の間のエチレンオキシド対プロピレンオキシドモノマーの比を有し、好ましくはこの比が３：２に等しいことを特徴とする、請求項１３に記載の方法。
【請求項１５】
前記コポリマーが、１０００と５０００ｇ／モルの間、好ましくは２０００と３０００ｇ／モルの間の分子量を有することを特徴とする、請求項１３から１４の一項に記載の方法。
【請求項１６】
コポリマーが、全エチレンオキシドとプロピレンオキシドのモノマー単位の少なくとも２０％、好ましくは少なくとも３０％、非常に好ましくは少なくとも４０％に相当する、ポリエチレングリコールおよび／またはポリプロピレングリコールの少なくとも１つのホモポリマーブロックを含有するブロックコポリマーであることを特徴とする、請求項１３から１５の一項に記載の方法。
【請求項１７】
ブロックコポリマーが、ポリエチレングリコールおよび／またはポリプロピレングリコールの３つのホモポリマーブロックを含む３ブロックポリマーであることを特徴とする、請求項１６に記載の方法。
【請求項１８】
３ブロックポリマーが、ポリエチレングリコールのホモポリマーブロックがポリプロピレングリコールの２つのホモポリマーブロックの間に位置する（これら３ブロック単位は、かかる場合ＰＰＧ／ＰＥＧ／ＰＰＧポリマーと呼ばれる。）ことを特徴とする請求項１７に記載の方法。
【請求項１９】
３ブロックポリマーが、ポリプロピレングリコールのホモポリマーブロックがポリエチレングリコールの２つのホモポリマーブロックの間に位置する（これら３ブロック単位は、かかる場合ＰＥＧ／ＰＰＧ／ＰＥＧポリマーと呼ばれる。）ことを特徴とする、請求項１７に記載の方法。
【請求項２０】
ポリアルキレングリコールポリマーの混合物が使用されることを特徴とする、請求項１から１９の一項に記載の方法。
【請求項２１】
前記混合物が、少なくとも２つのポリエチレングリコールポリマー、少なくとも１つのポリプロピレングリコールポリマー、および少なくとも１つのブロックコポリマーを、エチレンオキシド対プロピレンオキシドの比が９０：１０と１０：９０の間において含むことを特徴とする、請求項２０に記載の方法。
【請求項２２】
使用されるポリアルキレングリコールポリマーは、ポリアルキレングリコールではない物質と混合してもよく、前記ポリアルキレングリコールポリマーが、ポリアルキレングリコールポリマーとポリアルキレングリコールではない物質で構成される全重量の少なくとも５０重量％、および好ましくは少なくとも８５重量％、および非常に好ましくは少なくとも９５重量％に相当することを特徴とする、請求項１から２１の一項に記載の方法。
【請求項２３】
ポリアルキレングリコールではない物質が、炭水化物、トリ−イソプロピルアミン、またはこれらの混合物であることを特徴とする、請求項２２に記載の方法。
【請求項２４】
前記ＴＩＰＡが、分子量が６００と１０００ｇ／モルの間であるポリエチレングリコールポリマーと組み合わせて、およびＴＩＰＡ対ポリエチレングリコールポリマーの比が８０：２０において使用されることを特徴とする、請求項２３に記載の方法。
【請求項２５】
前記炭水化物が、スクロース、ソルビトール、またはこれらの混合物であってよいことを特徴とする、請求項２３に記載の方法。
【請求項２６】
炭酸塩鉱石を含有する材料が、前記材料の重量に対して少なくとも８０％、および好ましくは少なくとも９０％の炭酸塩鉱石を含有することを特徴とする、請求項１から２５の一項に記載の方法。
【請求項２７】
炭酸塩鉱石が、天然または合成の生成物であることを特徴とする、請求項１から２６の一項に記載の方法。
【請求項２８】
炭酸塩鉱石が、ドロマイト、炭酸カルシウム、またはこれらの混合物であることを特徴とする、請求項１から２７の一項に記載の方法。
【請求項２９】
炭酸カルシウムが、石灰石、大理石、チョーク、沈降炭酸カルシウムまたはこれらの混合物であり、およびより好ましくは石灰石、大理石、またはこれらの混合物であることを特徴とする、請求項２８に記載の方法。
【請求項３０】
粉砕される材料の非炭酸塩部分が、粘土、非粘土ケイ酸塩、シリカ、またはこれらの混合物からなることができ、この粘土は、好ましくは、ベントナイト、カオリン、焼成粘土、またはこれらの混合物であり、またこの非粘土ケイ酸塩は、タルク、マイカ、またはこれらの混合物であることができることを特徴とする、請求項１から２９の一項に記載の方法。
【請求項３１】
炭酸塩鉱石を含有する材料が、ステップａ）の前に３０ｍ以下、および好ましくは５ｍｍ以下、および非常に好ましくは２ｍｍ以下の直径ｄ９５（Ｍａｌｖｅｒｎ（商標）Ｍａｓｔｅｒｓｉｚｅｒ（商標）Ｓグレイン寸法測定装置２．１８型を用いて測定して、粒子の９５重量％が、この値未満の直径を有する。）を有することを特徴とする、請求項１から３０の一項に記載の方法。
【請求項３２】
炭酸塩鉱石を含有する材料が、ステップａ）の前に篩を用いて測定して、０．２と０．７ｍｍの間、および好ましくは０．４と０．５ｍｍの間の中位径を有することを特徴とする、請求項１から３１の一項に記載の方法。
【請求項３３】
連続法であることを特徴とする、請求項１から３２の一項に記載の方法。
【請求項３４】
炭酸塩鉱石を含有する材料に、ステップａ）の前に、および好ましくは本発明の方法の任意のステップａ）の前に加えられることを特徴とする、請求項１から３３の一項に記載の方法。
【請求項３５】
ステップａ）が、少なくとも１つのホイールミル中で行われることを特徴とする、請求項１から３４の一項に記載の方法。
【請求項３６】
ステップａ）が、少なくとも１つのボールミル中で行われることを特徴とする、請求項１から３４の一項に記載の方法。
【請求項３７】
ステップａ）が、少なくとも１つのピンミル中で行われることを特徴とする、請求項１から３４の一項に記載の方法。
【請求項３８】
粉砕ユニットの周囲速度が、５と６０ｍ／ｓの間、好ましくは２０と４０ｍ／ｓの間であることを特徴とする、請求項１から３７の一項に記載の方法。
【請求項３９】
ミルが、ブリネル硬度が５１０と６００の間である粉砕ビーズを含有することを特徴とする、請求項３８に記載の方法。
【請求項４０】
ビーズが、モリブデンまたはクロムを有する鉄系合金などの鉄、磁器および／またはケイ酸塩で作られることを特徴とする、請求項３９に記載の方法。
【請求項４１】
ビーズが、５と５０ｍｍの間、好ましくは１５と２５ｍｍの間の平均径を有することを特徴とする、請求項３９または４０の一項に記載の方法。
【請求項４２】
ビーズが、１／３と３／１の間のアスペクト比を有することを特徴とする、請求項３９から４１の一項に記載の方法。
【請求項４３】
様々な直径の粉砕ビーズの混合物が、中位径の二峰性分布を示すことを特徴とする、請求項３９から４２の一項に記載の方法。
【請求項４４】
粉砕ビーズが、ボールミル中に含有された粉砕される材料に対して、容積比で１．８：１と３．６：１の間であり、および好ましくはこの比率が２．５：１に等しいことを特徴とする、請求項３９から４３の一項に記載の方法。
【請求項４５】
ステップｂ）が行われることを特徴とする、請求項１から４４の一項に記載の方法。
【請求項４６】
任意の後のステップａ）の前に、少なくとも２つの分級ステップが行われ、これら２つのステップのいずれか１つが連続してまたは同時に行われることを特徴とする、請求項１から４５の一項に記載の方法。
【請求項４７】
分級が、サイクロンおよび／またはローター分級器中で行われることを特徴とする、請求項１から４６の一項に記載の方法。
【請求項４８】
この分級ユニットの輸送ガスの上昇流が、３と１５ｍ／ｓの間、および好ましくは８と１２ｍ／ｓの間の速度を有することを特徴とする、請求項１から４７の一項に記載の方法。
【請求項４９】
分級ステップｂ）から得られる材料の一部を、さらなる粉砕のためにステップａ）に再循環することを特徴とする、請求項１から４８の一項に記載の方法。
【請求項５０】
再循環される材料が、０．７と１５０μｍの間の、好ましくは１と４５μｍの間の、非常に好ましくは２と５μｍの間の等価球径を有することを特徴とする、請求項４９に記載の方法。
【請求項５１】
ステップａ）中に、炭酸塩鉱石を含有する材料の新たな量を特徴とする、請求項４９または５０の一項に記載の方法。
【請求項５２】
請求項１から５１の一項に記載の方法によって得られることを特徴とする生成物。
【請求項５３】
密封材、プラスチック、紙、塗料および農業のための用途の分野における、請求項５２に記載の生成物の使用。
【請求項５４】
プラスチックが、硬質または可塑性ＰＶＣ、ポリエチレンプラスチック、ポリプロピレンプラスチック、またはこれらの混合物であることを特徴とする、請求項５３に記載の使用。
【請求項５５】
密封剤が、シリコン、ポリスルフィドおよびこれらの混合物を含むことを特徴とする、請求項５３に記載の使用。
【請求項５６】
湿式粉砕方法において、前記湿式粉砕が分散剤の存在下で場合によっては行われる、請求項５３に記載の使用。
【国際調査報告】
2009537321.tif 000015
2009537321.tif 000016
2009537321.tif 000017
2009537321.tif 000018
2009537321.tif 000019
2009537321.tif 000020